(57)【要約】ＮＯｘトラップ組成物は、白金族金属（ＰＧＭ）、少なくとも一種のＮＯｘ貯蔵成分、およびＰＧＭおよび少なくとも一種のＮＯｘ貯蔵成分を担持するための第一担体を含んでなり、該少なくとも一種のＮＯｘ貯蔵成分がアルカリ金属および希土類金属の少なくとも一種またはこれらの二種類以上の混合物を含んでなり、ＰＧＭがロジウムからなることを特徴とする。【特許請求の範囲】
【請求項１】
白金族金属（ＰＧＭ）と、少なくとも一種のＮＯｘ貯蔵成分と、前記ＰＧＭおよび前記少なくとも一種のＮＯｘ貯蔵成分とを担持するための第一担体とを含んでなり、
前記少なくとも一種のＮＯｘ貯蔵成分がアルカリ金属および希土類金属の少なくとも一種またはそれらの二種類以上の混合物を含んでなるものであり、
前記ＰＧＭがロジウムからなることを特徴とする、ＮＯｘトラップ組成物。
【請求項２】
前記少なくとも一種のアルカリ金属が、カリウムおよび／またはセシウムである、請求項１に記載のＮＯｘトラップ組成物。
【請求項３】
前記少なくとも一種の希土類元素が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物である、請求項１または２に記載のＮＯｘトラップ組成物。
【請求項４】
前記第一担体が、少なくともセリア、ジルコニア、アルミナもしくはチタニアから選択された一種の酸化物またはこれらのいずれか二種類以上の混合酸化物、あるいはセリア、ジルコニア、アルミナまたはチタニアのいずれか二種類以上の混合物を含んでなる、請求項１〜３のいずれか一項に記載のＮＯｘトラップ組成物。
【請求項５】
前記第一担体がガンマアルミナである、請求項４に記載のＮＯｘトラップ組成物。
【請求項６】
前記第一担体がセリアを含まない、請求項１〜５のいずれか一項に記載のＮＯｘトラップ組成物。
【請求項７】
前記少なくとも一種の酸化物担体が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物で安定化されている、請求項４〜６のいずれか一項に記載のＮＯｘトラップ組成物。
【請求項８】
第二担体上に担持された少なくとも一種の他のＮＯｘ貯蔵成分をさらに含んでなる、請求項１〜７のいずれか一項に記載のＮＯｘトラップ組成物。
【請求項９】
前記少なくとも一種の他のＮＯｘ貯蔵成分が、アルカリ金属、アルカリ土類金属または希土類元素である、請求項８に記載のＮＯｘトラップ組成物。
【請求項１０】
前記アルカリ金属が、カリウムおよび／またはセシウムである、請求項９に記載のＮＯｘトラップ組成物。
【請求項１１】
前記アルカリ土類金属が、バリウム、カルシウム、ストロンチウムまたはマグネシウムまたはこれらの二種類以上の混合物である、請求項９に記載のＮＯｘトラップ組成物。
【請求項１２】
前記希土類元素が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物である、請求項９に記載のＮＯｘトラップ組成物。
【請求項１３】
前記第二担体が、アルミナ、セリア、ジルコニアもしくはチタニアまたはこれらのいずれか二種類以上の混合酸化物から選択された少なくとも一種の酸化物、あるいはアルミナ、セリア、ジルコニアまたはチタニアのいずれか二種類以上の混合物を含んでなる、請求項８〜１２のいずれか一項に記載のＮＯｘトラップ組成物。
【請求項１４】
前記少なくとも一種の酸化物担体が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物で安定化されている、請求項１３に記載のＮＯｘトラップ組成物。
【請求項１５】
請求項１〜１４のいずれか一項に記載のＮＯｘトラップ組成物で被覆された金属基材またはセラミック基材。
【請求項１６】
請求項１５に記載の基材を備えてなる、シェルまたは缶。
【請求項１７】
請求項１〜１４のいずれか一項に記載のＮＯｘトラップ組成物を備えてなる、リーンバーンエンジン用の排気機構。
【請求項１８】
リーンバーンエンジンと、請求項１７に記載の排気機構とを備えてなる、車両。
【請求項１９】
ＮＯｘトラップ組成物を再生するために、エンジンにリーン／リッチサイクルを設置するためのエンジン管理手段を備えてなる、請求項１８に記載の車両。
【請求項２０】
リーン作動条件の際にリーンバーンエンジンの排ガスからＮＯｘを吸収するための、請求項１〜１４のいずれか一項に記載のＮＯｘトラップ組成物の使用。
【請求項２１】
ガンマアルミナ担体上に担持されたロジウムおよびカリウムからなるＮＯｘトラップ組成物を備えてなる、コージーライトハニカムフロー−スルーモノリス。
【発明の詳細な説明】
【０００１】
本発明は、ＮＯｘトラップ組成物に、特に比較的高い温度でＮＯｘを貯蔵するためのＮＯｘトラップ組成物に関する。
【０００２】
車両製造業者は、リーン走行条件下で作動し、自社の車両を駆動するエンジンを益々重要視する様になっている。この理由の一つは、リーンバーンエンジンから発生するＣＯ２が少ないことである。これは、将来の排ガス規制がＣＯ２の減少を目指しており、燃料の経済性が向上することから消費者にとっても有益なので、有利である。エンジン管理技術を使用すること、および／または車両の排気機構に一個以上の触媒転化器を使用することにより、車両が関連排気規制に適合する様に排気の気体状組成物を調整することができる。
【０００３】
リーンバーンエンジンの一形態は、主として化学量論的およびリーン条件下で作動する様に設計されたガソリン直接噴射エンジンである。リーンで走行している時に形成される比較的低レベルのＮＯｘは、排ガス中に比較的高レベルの酸素が存在するので還元（除去）できない。化学量論的またはリッチ走行条件の際には、リーン走行条件の際よりも存在する酸素が比較的少なく、還元性物質が多いので、従来の三元触媒技術を使用し、還元性物質、例えば未燃焼炭化水素（ＨＣ）およびＣＯがＮＯｘをＮ２に還元することができる。リーンバーンエンジンでＮＯｘを抑制するために、エンジンがリーン作動している時にＮＯｘを例えば硝酸塩として貯蔵できるＮＯｘ吸収装置／触媒が考案されている。化学量論的またはリッチ環境では、硝酸塩は熱力学的に不安定であると理解されており、貯蔵されたＮＯｘが放出され、排ガス中に存在する還元性物質により還元される。このＮＯｘ吸収装置／触媒は、一般的にＮＯｘトラップと呼ばれている。リーンバーンエンジンを定期的に調整し、化学量論的に、またはリッチで作動させることにより、貯蔵されたＮＯｘが放出／還元され、ＮＯｘトラップは再生される。
【０００４】
典型的なＮＯｘトラップ組成物は、酸化触媒成分の白金、ＮＯｘ貯蔵成分のバリウム、およびＮＯｘ還元触媒のロジウムを含んでなる。例えば、ｗｗｗ．ｄｉｅｓｅｌｎｅｔ．ｃｏｍ／ｔｅｃｈ／ｃａｔ ｎｏｘ．ｔｒａｐ．ｈｔｍｌ， Ｒｅｖｉｓｉｏｎ ２０００．０７参照。この組成物に関して、リーンエンジン作動の際におけるＮＯｘ貯蔵に一般的に考えられる機構の一つは、（ｉ）ＮＯ＋１／２Ｏ２→ＮＯ２、および（ｉｉ）ＢａＯ＋２ＮＯ２＋１／２Ｏ２→Ｂａ（ＮＯ３）２である。最初の段階で、白金上の活性酸化箇所で酸化窒素が酸素と反応し、ＮＯ２を形成する。第二段階では、貯蔵材料によりＮＯ２が無機硝酸塩の形態で吸収される。
【０００５】
エンジンがリッチ条件下で、または高温で作動すると、硝酸塩物質は熱力学的に不安定になり、下記の等式（ｉｉｉ）に従ってＮＯまたはＮＯ２を生成する。リッチ条件下では、これらの酸化窒素が続いて一酸化炭素、水素およびＨＣによりＮ２に還元されるが、これは還元触媒上で起こり得る。（ｉｉｉ）Ｂａ（ＮＯ３）２ →ＢａＯ＋２ＮＯ＋３／２Ｏ２またはＢａ（ＮＯ３）２ →ＢａＯ＋２ＮＯ２＋１／２Ｏ２、および（ｉｖ）ＮＯ＋ＣＯ→１／２Ｎ２＋ＣＯ２（および他の反応）。（上記の反応（ｉ）〜（ｉｖ）で、反応性バリウム物質は酸化物として与えられる。しかし、排ガスの存在下では、バリウムの大部分は炭酸塩、硝酸塩または場合により水酸化物の形態にあると理解されている。従って、上記の反応図式は、酸化物以外のバリウム物質に当てはめることができる。）
【０００６】
典型的な白金／バリウム／ロジウムＮＯｘトラップ組成物はあるウィンドゥの温度活性を有する。この温度ウィンドゥの下限では、活性は、白金のＮＯ→ＮＯ２への酸化に触媒作用する能力により制限される。この反応の触媒作用は、約１５０℃未満では乏しい（図１参照）。温度ウィンドゥの上限では、活性は、リーンバーン排ガス環境中の硝酸バリウムの熱安定性により制限される。排ガス中に存在するＣＯ２が多い程、特定の温度で硝酸バリウムよりも炭酸バリウムが形成され易くなる。無論、リーンバーン条件下では、過剰の酸素が存在するので、炭化水素が実質的に完全に燃焼する。混合物のリーン程度が高い程、予想される排ガスのＣＯ２濃度は高くなる。一般的にリーンバーン条件では、硝酸バリウムが約３５０℃より高い温度で炭酸塩を形成し始め、約４００℃を超えると、これが急速に起こる（図２参照）。しかし、実験室条件で、ＣＯ２を除去した合成リーンバーン排ガスに露出された硝酸バリウムは、４５０℃以上まで熱的に安定していることが予想される。硝酸バリウムは、低温で、化学量論的またはリッチ走行条件で、熱的により不安定であり、ＮＯｘトラップ組成物を再生できるが、これは還元体が存在するためである。
【０００７】
しかし、多くの状況下で、特にＧＤＩエンジンで、あるいは高負荷および／または高速では、リーンバーン排ガス温度が３５０℃を超えることがある。リーンバーン排ガス中で炭酸バリウムが形成され易くなる高い温度で活性なＮＯｘトラップ組成物を開発するために、我々は、硝酸塩の形態が一般的に硝酸バリウムよりも熱的に安定している元素を研究した。ここで我々は、非常に驚くべきことに、典型的な還元触媒であるロジウムが、比較的高い温度のＮＯｘトラップ組成物における酸化触媒成分として使用できることを見出した。
【０００８】
一態様で、本発明は、
白金族金属（ＰＧＭ）と、少なくとも一種のＮＯｘ貯蔵成分と、前記ＰＧＭおよび前記少なくとも一種のＮＯｘ貯蔵成分とを担持するための第一担体とを含んでなり、
前記少なくとも一種のＮＯｘ貯蔵成分がアルカリ金属および希土類金属の少なくとも一種またはそれらの二種類以上の混合物を含んでなるものであり、
前記ＰＧＭがロジウムからなることを特徴とする、ＮＯｘトラップ組成物を提供する。
【０００９】
理論に捕らわれたくはないが、ロジウムは白金と比較して、ＮＯ酸化性が乏しい触媒であるが、ロジウム酸化機構は、ＮＯ２が硝酸塩に転化されて除去されることにより促進されると我々は考えている。
【００１０】
本発明の優位性は、白金および／またはパラジウムを含まないＮＯｘトラップ組成物を製造できることである。これは、ロジウムが、ＮＯｘトラップ組成物に必要とされる酸化性および還元性触媒機能の両方を与えることができることを我々が見出したためである。従って、ＮＯを酸化するための組成物に他の白金族金属を包含する必要がない。
【００１１】
その上、本発明のＮＯｘトラップ組成物は、硫黄に対する耐性が、白金系成分を含んでなる組成物よりも高いことが期待される。現在、燃料およびエンジン潤滑剤は、例えば３５０ｐｐｍまでの比較的高いレベルの硫黄を含んでいる。白金酸化触媒は、ＮＯをＮＯ２に酸化することが期待されているが、約３００℃を超える温度では、燃料および／または潤滑剤に由来するＳＯ２もＳＯ３に効率的に酸化する。ＳＯ３はＮＯｘ貯蔵材料の硫酸塩を形成する。これらの硫酸塩は、対応する硝酸塩よりも安定性が高く、これらの硫酸塩が存在することにより、ＮＯｘ貯蔵容量が低下し、高温リッチ処理により回復させなければならず、燃料の経済性が悪くなる。しかし、ロジウムは、リーンＳＯ２酸化にはるかに高い温度（約５００℃）を必要とする。ＮＯｘトラップ組成物における酸化触媒として白金をロジウムで置き換えることにより、触媒の硫酸化を低減できると期待される。
【００１２】
本発明は一般的にリーンバーン内燃機関、特にガソリンエンジン、例えばガソリン直接噴射エンジン、に使用されるが、他のリーンバーンエンジン、例えばディーゼルエンジン、にも使用できる。
【００１３】
本発明の少なくとも一種のＮＯｘ貯蔵成分は、通常はその酸化物の一種以上の形態で存在するが、典型的なエンジン排ガスの存在下では、これらの材料は炭酸塩、硝酸塩および水酸化物の形態でも存在できることが分かっている。
【００１４】
第一担体は、セリア、ジルコニア、アルミナまたはチタニアから選択された一種の酸化物またはこれらのいずれか二種類以上の混合酸化物、またはセリア、ジルコニア、アルミナまたはチタニアのいずれか二種類以上の混合物を含んでなることができる。代表的な一実施態様では、第一担体はガンマアルミナである。本発明のＮＯｘトラップ組成物のＮＯｘ貯蔵効率は、担体がセリアを含んでなる場合に低下することが現在分かっている。従って、代表的な実施態様では、第一支持体はセリアをほんの僅かしか、または全く含まない。
【００１５】
別の代表的な実施態様は、ガンマアルミナ上に担持されたロジウムおよびカリウムからなるＮＯｘトラップ組成物を含んでなるコージーライトハニカムフロースルーモノリスである。
【００１６】
別の態様では、本発明は本発明のＮＯｘトラップ組成物を含んでなる金属またはセラミック基材を提供する。
【００１７】
別の態様では、本発明は、本発明の基材を備えてなるシェルまたは缶を提供する。
【００１８】
別の態様では、本発明は、本発明のＮＯｘトラップ組成物を備えてなるリーンバーンエンジン用の排気機構を提供する。ここで「リーンバーンエンジン」とは、その正常な作動の少なくとも一部で化学量論的空燃比のリーン側、すなわちλ＞１、で作動する様に制御されるエンジンを意味する。ここに定義するリーンバーンエンジンは、空気支援される直接噴射および高圧直接噴射による燃料噴射器を含む各種の燃料噴射器を使用する部分的なリーンバーンガソリンエンジン、ディーゼルエンジンまたは代替燃料、例えば圧縮天然ガスまたは液体石油ガス、で作動するエンジンを含んでなる。
【００１９】
別の態様では、本発明はリーンバーンエンジンおよび本発明の排気機構を備えてなる車両を提供する。車両は、ＮＯｘトラップ組成物を再生するためにエンジンにリーン／リッチサイクルを課すエンジン管理手段を備えてなることができる。
【００２０】
別の態様では、本発明は、リーン作動条件の際にリーンバーンエンジンの排ガスからＮＯｘを吸収するための、本発明のＮＯｘトラップ組成物または本発明の基材の使用を提供する。
【００２１】
基材は、この技術で一般的に使用されるすべての構造、例えばハニカムフロー−スルーモノリス、を有することができる。しかし、フォームまたはビーズ形態の基材も代わりに使用できる。
【００２２】
排気機構に使用するＮＯｘトラップ組成物の製造方法は良く知られており、ここでは詳細に説明しない。組成物の担体は、酸化物または他のいずれかの前駆物質、例えば炭酸塩、の固体／固体反応を使用して得ることができる。担体は、湿式法によっても、すなわち担体成分の塩を塩基で沈殿させ、次いでか焼することにより、製造することができる。あるいは、担持すべき材料を、初期湿式技術およびか焼を使用して担体上に含浸させることもできる。
【００２３】
本発明をより深く理解するために、添付の図面を参照しながら下記の例を説明目的のためにのみ記載する。
【００２４】
注：図中、組成物中の２成分間の斜線（「／」）は、斜線の前の成分を担体上に含浸させ、含浸した担体を、斜線の後に記載する成分とは別の工程でか焼することを示すのに対し、成分間のダッシュ（「−」）は、これらの成分を担体上に共含浸させてからか焼することを示す。各成分に対する記号に付けた値は担体の重量％である。Ｆ５００は、空気中５００℃で２時間焼成したＮＯｘトラップ組成物に関する結果を示し、Ｆ８００は、下記の例でより詳細に説明する様に、Ｆ５００ＮＯｘトラップ組成物をさらに８００℃で２時間焼成したものに関する結果を示す。
【００２５】
例１
この例は、新しい、すなわちエージングしていない触媒のＮＯ酸化活性を、触媒が合成ガス混合物中のＮＯをＮＯ２に転化する能力を質量分析法で測定することにより、試験する様に設計されている。合成ガス混合物は、ＮＯ２００ｐｐｍ、ＣＯ２００ｐｐｍ、ＣＯ２４．５％、Ｏ２１２％、Ｈ２Ｏ５％、Ｃ１炭化水素６００ｐｐｍを含んでなり、残りがＮ２であり、ディーゼル、すなわちリーンの排ガスを模擬している。触媒は、ガンマアルミナ担体上に担持された１重量％Ｍを含んでなり、ここでＭは白金またはロジウムである。触媒は、担体の細かい粉末の初期湿式含浸により製造し、得られた担体を空気中、５００℃で２時間焼成した。次いで含浸させた担体を錠剤にプレス加工し、次いで錠剤を粉砕した。次いで、粉砕した、プレス加工した担体を篩にかけ、２５０μｍ〜３５０μｍ画分を、合成ガス混合物を供給する試験装置中に配置した。温度は毎分５℃で上昇する様に設定し、合成ガス流の供給速度は毎時４０，０００ＧＨＳＶであった。
【００２６】
合成ガス混合物はＣ１炭化水素を含んでなるが、実質的にすべての炭化水素が約２５０℃を超える温度で酸化されると予想される。そのため、約２５０℃を超える温度におけるＮＯ酸化の結果は、炭化水素の存在により影響されないと予想される。
【００２７】
図１から分かる様に、硝酸バリウムが分解する温度、すなわち約３５０℃、より上のリーン作動条件では、白金はロジウムよりも効果的なＮＯ酸化触媒である。約４７５℃では、ＮＯ２がＮＯに分解するために、白金およびロジウムは同等のＮＯ酸化活性を有する。
【００２８】
例２
アルミナ上の白金、およびバリウム、セシウムおよびカリウムの一つからなる新しいＮＯｘトラップ組成物のＮＯｘ貯蔵効率を試験し、ＮＯｘ貯蔵成分の硝酸塩形態の熱的安定性が、ＮＯｘトラップ成分のＮＯｘ貯蔵能力に様々な温度でどの様に影響するかを示す。触媒は、以下に説明する以外は、上記の例１に記載する様式でそれぞれ製造した。各担体０．６ｇを使用した。関連する酸化触媒成分を含まないＮＯｘトラップ成分のＮＯｘ貯蔵効率に対する影響を示すために、アルミナ担体上カリウム組成物も試験した。
【００２９】
リーンバーンガソリンエンジンから出る排ガスの重要な特徴を模擬する様に設計された合成ガス混合物を使用し、上記の組成物を実験室用試験（ＳＣＡＴ）装置で試験した。より詳しくは、合成ガス混合物の組成を、リーン作動条件（ラムダ１．４）に典型的な組成から、リッチ作動条件（ラムダ０．８）に見られる組成に定期的に切り換えた。この試験方法は、ＮＯｘトラップを備えた排気機構を備えてなるリーンバーンエンジンを装備した車両の、いわゆるリッチ／リーンサイクルを模擬する様に設計されている。リーン排ガスは、酸素を加え、同時に一酸化炭素を減少させることにより、製造した。リッチまたは化学量論的ガス組成物は、逆の手順により製造した。リッチ段階では脱着が起こり、ＮＯｘ貯蔵材料を再生した。
【００３０】
実際には、一般的にＮＯｘトラップ組成物は還元触媒、すなわちロジウムを含んでなり、放出されたＮＯｘの、リッチまたは化学量論的な排ガス中に存在する還元性物質、例えば一酸化炭素および未燃焼ＨＣ、による還元に触媒作用する。しかし、この実験では、供試ＮＯｘトラップ組成物中に還元性触媒は含まれていないので、放出されたＮＯｘの大部分はそれ自体で排出される。質量分析計を使用して触媒から出るガスの組成を測定し、定量した。
【００３１】
触媒に入る合成ガスの組成を含む、適用した試験条件は、（リーン、９４秒間）Ｏ２１２％、ＣＯ２１５％、Ｈ２Ｏ４．５％、プロペン４００ｐｐｍ、ＮＯ５００ｐｐｍ、ＣＯ０．５％、残りがＮ２、（リッチ３秒間）Ｏ２０．１％、ＣＯ２１５％、Ｈ２Ｏ４．５％、プロペン４００ｐｐｍ、ＮＯ５００ｐｐｍ、ＣＯ１２％、残りがＮ２である。ガス毎時空間速度（ＧＨＳＶ）＝４０，０００／時間。
【００３２】
様々な温度で触媒から出るガスのガス組成により測定した、各種組成物のＮＯｘ貯蔵効率の結果を図２のグラフに示す。このグラフから分かる様に、カリウム単独のＮＯｘ貯蔵効率は比較的悪いが、組成物が白金酸化触媒成分を含んでなる場合にはその性能が改良される。また、ＮＯｘ貯蔵成分がバリウムである場合、そのＮＯｘ貯蔵効率は約３５０℃を超えると著しく下がることも分かる。この理由は、この試験の合成リーンバーン排ガスで約３５０℃を超えると炭酸バリウムが硝酸バリウムよりも優勢になるためである。我々がバリウムおよび他のアルカリ土類を比較的低い温度のＮＯｘ貯蔵成分と呼ぶのは、この理由による。
【００３３】
対照的に、アルカリ金属、例えばカリウムおよびセシウム、を白金と共に含んでなる新しい組成物のＮＯｘ貯蔵効率は約５５０℃までその最大値にあり、カリウムの性能はセシウムより僅かに優れている。これは、カリウムおよびセシウムの硝酸塩がバリウムの硝酸塩よりも熱的安定性が高く、この理由から、我々は、カリウムおよびセシウムを比較的高い温度のＮＯｘ貯蔵成分と呼ぶことができる。
【００３４】
例３
この例は、本発明の、セリア−ジルコニア−アルミナ混合酸化物担体を含んでなるＮＯｘトラップ組成物が、ＰＧＭがロジウムの代わりに白金である以外は同等のＮＯｘトラップ組成物と比較して、どの様な性能を有するかを示す様に設計されている。触媒を例２に記載されている様にして製造し、５００℃で２時間焼成した「新しい」触媒、および新しい触媒を空気中、８００℃で４時間焼成した、エージングした触媒に対して試験を行った。
【００３５】
図３から分かる様に、本発明のＮＯｘトラップ組成物のＮＯｘ貯蔵効率は、白金含有組成物に類似している。「新しい」およびエージングした組成物間のＮＯｘ貯蔵効率の傾向は、両方の組成物に関して類似している。
【００３６】
例４
ガンマアルミナ上に担持された白金またはロジウムおよびカリウムからなる新しいＮＯｘトラップ組成物を製造し、上記の例２に記載されている方法に従って試験した。結果を図４に示す。エージングしたロジウム含有実施態様に関する結果も包含する。ＮＯｘ貯蔵成分としてカリウムの代わりにセシウムを使用するＦ８００実施態様に関する結果を比較のために包含する。
【００３７】
ロジウム含有ＮＯｘトラップ組成物は、約４００℃を超える温度で、本発明の白金含有組成物と同様の性能を有することが分かる。例３で新しい触媒とエージングした触媒の間で観察された傾向を考えると、エージングした白金含有ＮＯｘトラップ組成物はエージングしたロジウム／カリウム／ガンマ−アルミナＮＯｘトラップ組成物と同様の性能を有することが予想される。セシウム実施態様のＮＯｘ貯蔵効率はカリウム実施態様ほど良くはないが、下記の例５および６で分かる様に、活性は担体の性質によって異なることがある。
【００３８】
本例から得たＮＯｘトラップ組成物中のロジウムの還元触媒品質はカリウムの存在により影響されないことを、白金含有ＮＯｘトラップ組成物（例３のセリア−ジルコニア−アルミナ担体）と比較して示すために、図５は、リッチ−リーンサイクルの際に試料から離れる排ガスのＮＯｘ濃度と時間の関係を、エージングした触媒に関して、ロジウム実施態様のＮＯｘ貯蔵効率が６３％であり、白金含有組成物のＮＯｘ貯蔵効率が６５％である４５０℃でプロットする。ロジウム含有ＮＯｘトラップ組成物を離れるＮＯｘ濃度は白金含有組成物を離れるＮＯｘ濃度より少ないことが分かる。これは、ＮＯｘ貯蔵成分を再生するための「リッチ」パルスの際に、ロジウムにより触媒作用を受け、特にＣＯによりＮＯｘが還元されることを示している。
【００３９】
例５
本発明のＮＯｘトラップ組成物に対して担体がどの様な影響（あるにしても）を有するかを試験するために、それぞれ異なった担体材料を含んでなる各種のＮＯｘトラップ組成物（０．５Ｒｈ／１０Ｋ）を製造した。試験した担体材料は、ガンマアルミナ（Ｃｏｎｄｉａ）、セリア−ジルコニア−アルミナ混合酸化物、および混合酸化物の大部分がセリアに由来するセリア−ジルコニア混合酸化物であった。他のすべてに関して、本例の方法は、上記の例２に記載した通りである。結果を図６に示す。
【００４０】
例２で観察された、「新しい」（空気中５００℃で焼成）触媒とエージングした触媒（新しい触媒を８００℃でさらに４時間焼成）間の傾向が繰り返されていることが分かる。さらに、ガンマ−アルミナ担体を含んでなるＮＯｘトラップ組成物が試験した組成物の中で最良の性能を示し、次がセリア−ジルコニア−アルミナ混合酸化物担体であり、次いでセリア−ジルコニア混合酸化物担体であった。これらの結果から、我々は、担体材料中にセリアが存在することにより、本発明のＮＯｘトラップ組成物のＮＯｘ貯蔵効率が、限られてはいるが悪い影響を受けると推量している。この理論を試験するために、担体が高表面積セリアであるＮＯｘトラップ組成物を製造し、エージングした試料に対する結果を図６に示す。この図から分かる様に、担体中にセリアが存在すると、本発明のＮＯｘトラップ組成物のＮＯｘ貯蔵効率が下がる傾向がある。
【００４１】
例６
本発明の、セシウムまたはカリウムを含んでなるＮＯｘトラップ組成物のＮＯｘ貯蔵効率を比較するために、これらのＮＯｘ貯蔵組成物の一つを含んでなる本発明のＮＯｘトラップ組成物を製造し、例２に記載する方法により試験した。図７に示す結果は、各組成物が同様の活性を有することを示している。
【図面の簡単な説明】
【図１】
図１は、ＮＯを含んでなる合成ガス混合物に対する、新しい、すなわちエージングしていない触媒のＮＯ酸化活性を示す、ＮＯ２生成物の量と温度の関係をプロットしたグラフである。
【図２】
図２は、各種の新しい、すなわちエージングしていない、白金およびＮＯｘ貯蔵成分を含んでなるＮＯｘトラップ組成物のＮＯｘ貯蔵効率と温度の関係を示すグラフである。
【図３】
図３は、新しい、およびエージングした、共にＮＯｘ貯蔵成分としてカリウムを有する、白金含有ＮＯｘトラップ組成物および本発明のロジウム含有ＮＯｘトラップ組成物のＮＯｘ貯蔵効率を比較するグラフである。
【図４】
図４は、新しい白金含有ＮＯｘトラップ組成物および共にＮＯｘ貯蔵成分としてカリウムを有する、新しいおよびエージングした、本発明のＮＯｘトラップ組成物のＮＯｘ貯蔵効率を比較するグラフである。両方の場合における担体はガンマ−アルミナである。このグラフは、エージングした本発明のＮＯｘトラップ組成物の、比較のためにカリウムＮＯｘ貯蔵成分をセシウムＮＯｘ貯蔵成分に置き換えた場合の結果も含んでなる。
【図５】
図５は、本発明のＮＯｘ貯蔵組成物中のロジウムによるＮＯｘ還元を、白金を含む（ロジウムは含まない）ＮＯｘ貯蔵組成物と比較するための、ＮＯｘ濃度と時間の関係を示すグラフである。
【図６】
図６は、ＮＯｘ貯蔵成分としてカリウムを含んでなる本発明の各種ＮＯｘトラップ組成物における担体材料のＮＯｘ貯蔵効率に対する効果を比較するグラフである。
【図７】
図７は、本発明のガンマ−アルミナ上に担持したロジウムおよびカリウムからなるＮＯｘトラップ組成物のＮＯｘ貯蔵効率を、本発明のガンマ−アルミナ上に担持したロジウムおよびセシウムからなるＮＯｘトラップ組成物と、エージングした触媒および新しい触媒の両方に関して比較するグラフである。
【図１】
2004513763.tif 000002
【図２】
2004513763.tif 000003
【図３】
2004513763.tif 000004
【図４】
2004513763.tif 000005
【図５】
2004513763.tif 000006
【図６】
2004513763.tif 000007
【図７】
2004513763.tif 000008
【国際公開パンフレット】
2004513763.tif 000009
2004513763.tif 000010
2004513763.tif 000011
2004513763.tif 000012
2004513763.tif 000013
2004513763.tif 000014
2004513763.tif 000015
2004513763.tif 000016
2004513763.tif 000017
2004513763.tif 000018
2004513763.tif 000019
2004513763.tif 000020
2004513763.tif 000021
2004513763.tif 000022
2004513763.tif 000023
2004513763.tif 000024
2004513763.tif 000025
2004513763.tif 000026
2004513763.tif 000027
2004513763.tif 000028
2004513763.tif 000029
2004513763.tif 000030
2004513763.tif 000031
【手続補正書】
【提出日】平成14年12月6日(2002.12.6)
【手続補正１】
【補正対象書類名】明細書
【補正対象項目名】特許請求の範囲
【補正方法】変更
【補正の内容】
【特許請求の範囲】
【請求項１】
白金族金属（ＰＧＭ）と、少なくとも一種のＮＯｘ貯蔵成分と、前記ＰＧＭおよび前記少なくとも一種のＮＯｘ貯蔵成分とを担持するための第一担体とを含んでなり、
前記少なくとも一種のＮＯｘ貯蔵成分がアルカリ金属および希土類金属の少なくとも一種またはそれらの二種類以上の混合物を含んでなるものであり、
前記ＰＧＭがロジウムからなることを特徴とする、ＮＯｘトラップ組成物。
【請求項２】
前記少なくとも一種のアルカリ金属が、カリウムおよび／またはセシウムである、請求項１に記載のＮＯｘトラップ組成物。
【請求項３】
前記少なくとも一種の希土類元素が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物である、請求項１または２に記載のＮＯｘトラップ組成物。
【請求項４】
前記第一担体が、少なくともセリア、ジルコニア、アルミナもしくはチタニアから選択された一種の酸化物またはこれらのいずれか二種類以上の混合酸化物、あるいはセリア、ジルコニア、アルミナまたはチタニアのいずれか二種類以上の混合物を含んでなる、請求項１〜３のいずれか一項に記載のＮＯｘトラップ組成物。
【請求項５】
前記第一担体がガンマアルミナである、請求項４に記載のＮＯｘトラップ組成物。
【請求項６】
前記第一担体がセリアを含まない、請求項１〜５のいずれか一項に記載のＮＯｘトラップ組成物。
【請求項７】
前記少なくとも一種の酸化物担体が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物で安定化されている、請求項４〜６のいずれか一項に記載のＮＯｘトラップ組成物。
【請求項８】
第二担体上に担持された少なくとも一種の他のＮＯｘ貯蔵成分をさらに含んでなる、請求項１〜７のいずれか一項に記載のＮＯｘトラップ組成物。
【請求項９】
前記少なくとも一種の他のＮＯｘ貯蔵成分が、アルカリ金属、アルカリ土類金属または希土類元素である、請求項８に記載のＮＯｘトラップ組成物。
【請求項１０】
前記アルカリ金属が、カリウムおよび／またはセシウムである、請求項９に記載のＮＯｘトラップ組成物。
【請求項１１】
前記アルカリ土類金属が、バリウム、カルシウム、ストロンチウムまたはマグネシウムまたはこれらの二種類以上の混合物である、請求項９に記載のＮＯｘトラップ組成物。
【請求項１２】
前記希土類元素が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物である、請求項９に記載のＮＯｘトラップ組成物。
【請求項１３】
前記第二担体が、アルミナ、セリア、ジルコニアもしくはチタニアまたはこれらのいずれか二種類以上の混合酸化物から選択された少なくとも一種の酸化物、あるいはアルミナ、セリア、ジルコニアまたはチタニアのいずれか二種類以上の混合物を含んでなる、請求項８〜１２のいずれか一項に記載のＮＯｘトラップ組成物。
【請求項１４】
前記少なくとも一種の酸化物担体が、ランタン、イットリウム、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムまたはこれらのいずれか二種類以上の混合物で安定化されている、請求項１３に記載のＮＯｘトラップ組成物。
【請求項１５】
請求項１〜１４のいずれか一項に記載のＮＯｘトラップ組成物で被覆された金属基材またはセラミック基材。
【請求項１６】
請求項１５に記載の基材を備えてなる、シェルまたは缶。
【請求項１７】
請求項１〜１４のいずれか一項に記載のＮＯｘトラップ組成物を備えてなる、リーンバーンエンジン用の排気機構。
【請求項１８】
リーンバーンエンジンと、請求項１７に記載の排気機構とを備えてなる、車両。
【請求項１９】
ＮＯｘトラップ組成物を再生するために、エンジンにリーン／リッチサイクルを設置するためのエンジン管理手段を備えてなる、請求項１８に記載の車両。
【請求項２０】
リーン作動条件の際にリーンバーンエンジンの排ガスからＮＯｘを吸収するための、請求項１〜１４のいずれか一項に記載のＮＯｘトラップ組成物の使用。
【請求項２１】
ガンマアルミナ担体上に担持されたロジウムおよびカリウムからなるＮＯｘトラップ組成物を備えてなる、コージーライトハニカムフロー−スルーモノリス。
【請求項２２】
リーンバーンエンジン、特にリーンバーンガソリンエンジンからの排ガスを処理する方法であって、
ロジウム触媒において排ガス中のＮＯをＮＯ２に酸化することと、
排ガスがリーンの場合、３５０℃超過の温度でＮＯｘ貯蔵成分に前記ＮＯ２を吸収することと、および
排ガスがリッチの場合、ＮＯ２を脱着しおよびロジウム触媒においてＮ２に還元することとを含んでなり、
ここで、前記ＮＯｘ貯蔵成分がアルカリ金属または希土類金属である、方法。
【手続補正２】
【補正対象書類名】明細書
【補正対象項目名】００２８
【補正方法】変更
【補正の内容】
【００２８】
比較例
アルミナ上の白金、およびバリウム、セシウムおよびカリウムの一つからなる新しいＮＯｘトラップ組成物のＮＯｘ貯蔵効率を試験し、ＮＯｘ貯蔵成分の硝酸塩形態の熱的安定性が、ＮＯｘトラップ成分のＮＯｘ貯蔵能力に様々な温度でどの様に影響するかを示す。触媒は、以下に説明する以外は、上記の例１に記載する様式でそれぞれ製造した。各担体０．６ｇを使用した。関連する酸化触媒成分を含まないＮＯｘトラップ成分のＮＯｘ貯蔵効率に対する影響を示すために、アルミナ担体上カリウム組成物も試験した。


【手続補正３】
【補正対象書類名】明細書
【補正対象項目名】００３４
【補正方法】変更
【補正の内容】
【００３４】
例２
この例は、本発明の、セリア−ジルコニア−アルミナ混合酸化物担体を含んでなるＮＯｘトラップ組成物が、ＰＧＭがロジウムの代わりに白金である以外は同等のＮＯｘトラップ組成物と比較して、どの様な性能を有するかを示す様に設計されている。触媒を例２に記載されている様にして製造し、５００℃で２時間焼成した「新しい」触媒、および新しい触媒を空気中、８００℃で４時間焼成した、エージングした触媒に対して試験を行った。


【手続補正４】
【補正対象書類名】明細書
【補正対象項目名】００３６
【補正方法】変更
【補正の内容】
【００３６】
例３
ガンマアルミナ上に担持された白金またはロジウムおよびカリウムからなる新しいＮＯｘトラップ組成物を製造し、上記の例２に記載されている方法に従って試験した。結果を図４に示す。エージングしたロジウム含有実施態様に関する結果も包含する。ＮＯｘ貯蔵成分としてカリウムの代わりにセシウムを使用するＦ８００実施態様に関する結果を比較のために包含する。


【手続補正５】
【補正対象書類名】明細書
【補正対象項目名】００３９
【補正方法】変更
【補正の内容】
【００３９】
例４
本発明のＮＯｘトラップ組成物に対して担体がどの様な影響（あるにしても）を有するかを試験するために、それぞれ異なった担体材料を含んでなる各種のＮＯｘトラップ組成物（０．５Ｒｈ／１０Ｋ）を製造した。試験した担体材料は、ガンマアルミナ（Ｃｏｎｄｉａ）、セリア−ジルコニア−アルミナ混合酸化物、および混合酸化物の大部分がセリアに由来するセリア−ジルコニア混合酸化物であった。他のすべてに関して、本例の方法は、上記の例２に記載した通りである。結果を図６に示す。


【手続補正６】
【補正対象書類名】明細書
【補正対象項目名】００４１
【補正方法】変更
【補正の内容】
【００４１】
例５
本発明の、セシウムまたはカリウムを含んでなるＮＯｘトラップ組成物のＮＯｘ貯蔵効率を比較するために、これらのＮＯｘ貯蔵組成物の一つを含んでなる本発明のＮＯｘトラップ組成物を製造し、例２に記載する方法により試験した。図７に示す結果は、各組成物が同様の活性を有することを示している。




【国際調査報告】
2004513763.tif 000032
2004513763.tif 000033
2004513763.tif 000034